(57)【要約】【課題】複数の成形体を同時に形成した際に得られる成形体にバラつきが発生するのを良好に抑制し得る熱プレス装置を提供する。【解決手段】複数の成形用キャビティが設けられた加圧面を含む金型を有する一対のプレス盤部を備え、少なくとも一方のプレス盤部は、金型を加熱する加熱部と、金型と加熱部との間に位置する熱伝導調節部とを更に有し、熱伝導調節部は、平面視中央部が、少なくとも１層の熱伝導層を有し、平面視端部が、厚み方向の熱伝導率が互いに異なる少なくとも２層の熱伝導層を有し、且つ、前記平面視端部が、平面視中央部よりも厚み方向の熱伝導率が高い、熱プレス装置。【選択図】図１
2020121333.tif 000002
【特許請求の範囲】
【請求項１】
複数の成形用キャビティが設けられた加圧面を含む金型を有する一対のプレス盤部を備える熱プレス装置であって、
少なくとも一方のプレス盤部は、前記金型を加熱する加熱部と、前記金型と前記加熱部との間に位置する熱伝導調節部とを更に有し、
前記熱伝導調節部は、平面視中央部が、少なくとも１層の熱伝導層を有し、平面視端部が、厚み方向の熱伝導率が互いに異なる少なくとも２層の熱伝導層を有し、且つ、前記平面視端部が、前記平面視中央部よりも厚み方向の熱伝導率が高い、熱プレス装置。
【請求項２】
前記熱伝導調節部は、前記平面視中央部の厚みが、前記平面視端部の厚みよりも薄い、請求項１に記載の熱プレス装置。
【請求項３】
前記平面視端部に位置する熱伝導層のうち厚み方向の熱伝導率が最も高い熱伝導層の厚み方向の熱伝導率が、他の熱伝導層の厚み方向の熱伝導率の平均値よりも０．５Ｗ／ｍ・Ｋ以上高い、請求項１または２に記載の熱プレス装置。
【請求項４】
前記厚み方向の熱伝導率が最も高い熱伝導層の引張弾性率が２．５ＧＰａ以上である、請求項３に記載の熱プレス装置。
【請求項５】
前記熱伝導調節部は、前記平面視中央部から前記平面視端部まで延在する共通熱伝導層を少なくとも１層有し、
前記平面視端部は、前記共通熱伝導層よりも厚み方向の熱伝導率が高い熱伝導層を少なくとも１層有する、請求項１〜４の何れかに記載の熱プレス装置。
【請求項６】
前記共通熱伝導層が空気層を含む、請求項５に記載の熱プレス装置。
【請求項７】
透過型光学素子の成形に用いられる、請求項１〜６の何れかに記載の熱プレス装置。
【請求項８】
請求項１〜７の何れかに記載の熱プレス装置を用いて被プレス材を熱プレスし、複数の成形体を同時に成形する工程を含む、成形体の製造方法。
【請求項９】
前記成形体が樹脂成形体である、請求項８に記載の成形体の製造方法。
【請求項１０】
前記成形体が透過型光学素子である、請求項８または９に記載の成形体の製造方法。
【請求項１１】
金型を加熱する工程（Ａ）と、被プレス材を熱プレスして複数の成形体を同時に成形する工程（Ｂ）とを繰り返し実施して成形体を連続的に製造する、請求項８〜１０の何れかに記載の成形体の製造方法であって、
前記工程（Ｂ）間の間隔が３００秒以下である、成形体の製造方法。
【請求項１２】
前記被プレス材をロール・ツー・ロール方式で供給して前記成形体を連続的に製造する、請求項１１に記載の成形体の製造方法。
【発明の詳細な説明】
【技術分野】
【０００１】
本発明は、熱プレス装置および成形体の製造方法に関し、特には、複数の成形体を同時に形成し得る熱プレス装置、および、当該熱プレス装置を用いた成形体の製造方法に関するものである。
【背景技術】
【０００２】
従来、熱プレス装置としては、被プレス材を挟んで加圧する加圧面と、加圧面を加熱する加熱部と、加圧面と加熱部との間に配置された温度分布調整プレートとを有するプレス盤部を備える熱プレス装置が知られている（例えば、特許文献１参照）。
【０００３】
そして、特許文献１に記載の熱プレス装置では、空気よりも熱伝導性が高い素材よりなるプレート部材に制熱孔を形成してなる温度分布調整プレートを使用することにより、加圧面に温度分布の不均一が発生するのを抑制し、反りや歪の発生が抑制された高品質な成形体の形成を可能にしている。
【先行技術文献】
【特許文献】
【０００４】
【特許文献１】特開２０１０−１７７１９号公報
【発明の概要】
【発明が解決しようとする課題】
【０００５】
しかし、上記従来の熱プレス装置には、加圧面に複数の成形用キャビティを設けて一回のプレスで複数の成形体を同時に形成し得るようにした際に、得られる成形体にバラつきが発生するのを抑制するという点において改善の余地があった。
【０００６】
そこで、本発明は、複数の成形体を同時に形成した際に得られる成形体にバラつきが発生するのを良好に抑制し得る熱プレス装置を提供することを目的とする。
また、本発明は、バラつきが抑制された成形体を効率的に製造する方法を提供することを目的とする。
【課題を解決するための手段】
【０００７】
本発明者は、上記課題を解決することを目的として鋭意検討を行った。そして、本発明者は、加圧面を有する金型と加熱部との間に所定の熱伝導調節部を配置したプレス盤部を備える熱プレス装置を使用すれば、複数の成形体を同時に形成した場合であっても得られる成形体にバラつきが発生するのを良好に抑制し得ることを見出し、本発明を完成させた。
【０００８】
即ち、この発明は、上記課題を有利に解決することを目的とするものであり、本発明の熱プレス装置は、複数の成形用キャビティが設けられた加圧面を含む金型を有する一対のプレス盤部を備える熱プレス装置であって、少なくとも一方のプレス盤部は、前記金型を加熱する加熱部と、前記金型と前記加熱部との間に位置する熱伝導調節部とを更に有し、前記熱伝導調節部は、平面視中央部が、少なくとも１層の熱伝導層を有し、平面視端部が、厚み方向の熱伝導率が互いに異なる少なくとも２層の熱伝導層を有し、且つ、前記平面視端部が、前記平面視中央部よりも厚み方向の熱伝導率が高いことを特徴とする。このように、加圧面に複数の成形用キャビティを設ければ、複数の成形体を同時に形成することができる。また、厚み方向の熱伝導率が互いに異なる少なくとも２層の熱伝導層を有する平面視端部の厚み方向の熱伝導率を少なくとも１層の熱伝導層を有する平面視中央部よりも高くした熱伝導調節部を設ければ、成形体にバラつきが発生するのを良好に抑制することができる。
【０００９】
ここで、本発明の熱プレス装置において、前記熱伝導調節部は、前記平面視中央部の厚みが、前記平面視端部の厚みよりも薄くてもよい。通常、熱伝導調節部の平面視中央部の厚みが平面視端部の厚みよりも薄く、金型と加熱部との間の距離が端部よりも中央部において短い場合、加圧面の中央部が加圧面の端部よりも高温になり易く、温度分布が発生し易いが、本発明の熱プレス装置であれば温度分布の発生を良好に抑制することができる。
【００１０】
また、本発明の熱プレス装置は、前記平面視端部に位置する熱伝導層のうち厚み方向の熱伝導率が最も高い熱伝導層の厚み方向の熱伝導率が、他の熱伝導層の厚み方向の熱伝導率の平均値よりも０．５Ｗ／ｍ・Ｋ以上高いことが好ましい。平面視端部における厚み方向の熱伝導率が最も高い熱伝導層の厚み方向の熱伝導率が、他の熱伝導層の厚み方向の熱伝導率の平均値よりも０．５Ｗ／ｍ・Ｋ以上高ければ、成形体にバラつきが発生するのを更に良好に抑制することができる。
なお、本発明において、「熱伝導率」は、ＪＩＳ Ｒ２６１６またはＪＩＳ Ｒ１６１１に準拠して測定することができる。
【００１１】
更に、本発明の熱プレス装置は、前記厚み方向の熱伝導率が最も高い熱伝導層の引張弾性率が２．５ＧＰａ以上であることが好ましい。厚み方向の熱伝導率が最も高い熱伝導層の引張弾性率が２．５ＧＰａ以上であれば、厚み方向の熱伝導率が最も高い熱伝導層が変形するのを抑制し、成形体にバラつきが発生するのを更に良好に抑制することができる。
なお、本発明において、「引張弾性率」は、熱伝導層が樹脂製の場合にはＪＩＳ Ｋ７１２７に準拠して測定することができ、熱伝導層が金属製の場合には、ＪＩＳ Ｚ２２４１に準拠して測定することができる。
【００１２】
また、本発明の熱プレス装置は、前記熱伝導調節部は、前記平面視中央部から前記平面視端部まで延在する共通熱伝導層を少なくとも１層有し、前記平面視端部は、前記共通熱伝導層よりも厚み方向の熱伝導率が高い熱伝導層を少なくとも１層有することが好ましい。共通熱伝導層を設けると共に、共通熱伝導層よりも厚み方向の熱伝導率が高い熱伝導層を平面視端部に設ければ、成形体にバラつきが発生するのを更に良好に抑制することができる。
【００１３】
更に、本発明の熱プレス装置は、前記共通熱伝導層が空気層を含むことが好ましい。空気層を使用すれば、低コスト且つ簡易な構造で熱伝導調節部を構成することができる。
【００１４】
そして、本発明の熱プレス装置は、透過型光学素子の成形に使用し得る。本発明の熱プレス装置を使用すれば、上下の中心位置のズレや厚みのバラつきが小さく、複屈折が低いレンズ等の透過型光学素子を効率的に得ることができる。
【００１５】
また、この発明は、上記課題を有利に解決することを目的とするものであり、本発明の成形体の製造方法は、上述した熱プレス装置の何れかを用いて被プレス材を熱プレスし、複数の成形体を同時に成形する工程を含むことを特徴とする。上述した熱プレス装置を使用すれば、バラつきが抑制された成形体を効率的に製造することができる。
【００１６】
ここで、本発明の成形体の製造方法は、前記成形体が樹脂成形体であることが好ましい。本発明の製造方法を用いれば、複屈折が低く、且つ、厚みバラつきの小さい樹脂成形体を得ることができる。
【００１７】
また、本発明の成形体の製造方法は、前記成形体が透過型光学素子であることが好ましい。本発明の製造方法を用いれば、上下の中心位置のズレや厚みのバラつきが小さく、複屈折が低いレンズ等の透過型光学素子を効率的に得ることができる。
【００１８】
更に、本発明の成形体の製造方法は、金型を加熱する工程（Ａ）と、被プレス材を熱プレスして複数の成形体を同時に成形する工程（Ｂ）とを繰り返し実施して成形体を連続的に製造する成形体の製造方法であって、前記工程（Ｂ）間の間隔が３００秒以下であることが好ましい。工程（Ｂ）間の間隔を３００秒以下とすれば、成形体の生産性を高めることができる。また、上述した熱プレス装置を使用すれば、工程（Ｂ）間の間隔を３００秒以下にした場合であっても、成形体にバラつきが発生するのを良好に抑制することができる。
【００１９】
そして、本発明の成形体の製造方法では、前記被プレス材をロール・ツー・ロール方式で供給して前記成形体を連続的に製造することが好ましい。被プレス材をロール・ツー・ロール方式で供給すれば、成形体を更に効率的に製造することができる。
【発明の効果】
【００２０】
本発明によれば、複数の成形体を同時に形成した際に得られる成形体にバラつきが発生するのを良好に抑制し得る熱プレス装置を提供することができる。
また、本発明によれば、バラつきが抑制された成形体を効率的に製造することができる。
【図面の簡単な説明】
【００２１】
【図１】本発明に従う熱プレス装置の一例の概略構成を示す説明図である。
【図２】図１に示す熱プレス装置の熱伝導調節部の構造を示し、（ａ）は平面図、（ｂ）は厚み方向の断面図である。
【図３】（ａ）〜（ｃ）は、熱伝導調節部の変形例の構造を示す断面図である。
【図４】（ａ）〜（ｄ）は、熱伝導調節部の別の変形例の構造を示す断面図である。
【発明を実施するための形態】
【００２２】
以下、本発明の実施形態について詳細に説明する。本発明の熱プレス装置は、被プレス材を熱プレスして成形体を製造する際に用いることができる。また、本発明の成形体の製造方法は、本発明の熱プレス装置を用いるものであり、成形体を連続的に製造する際に特に好適に用いることができる。
【００２３】
ここで、本発明の熱プレス装置および本発明の成形体の製造方法により製造される成形体としては、特に限定されることなく、熱プレスにより形成可能な任意の成形体が挙げられる。中でも、成形体としては、樹脂成形体が好ましく、光学レンズやプリズム等の透過型光学素子がより好ましい。成形体が樹脂成形体や透過型光学素子の場合、厚みのバラつきを小さくすることができると共に、成形により生じる複屈折を小さくすることができる。
なお、「光学レンズ」とは、光の屈折作用を示す透明体を意味する。また、「プリズム」とは、光の分散作用、屈折作用、全反射作用、および／または、複屈折作用を示す透明多面体を意味する。
そして、熱プレス装置を用いた透過型光学素子の製造方法では、比較的小径の各種透過型光学素子を高い形状精度で製造することができる。従って、本発明の成形体の製造方法によれば、例えば、小型電子電気機器のカメラユニットのレンズとして好適に用いることができる光学レンズを効率的に製造することができる。
【００２４】
また、被プレス材としては、熱プレスにより成形可能なものであれば特に限定されることなく、例えば、熱可塑性樹脂フィルムを用いることができる。そして、熱可塑性樹脂フィルムを構成し得る熱可塑性樹脂としては、例えば、（メタ）アクリル樹脂、脂環式構造含有樹脂、スチレン系樹脂、ポリカーボネート樹脂、ポリエステル樹脂、ポリエーテル樹脂、ウレタン樹脂およびチオウレタン樹脂等が挙げられる。
なお、「（メタ）アクリル」とは、アクリルおよび／またはメタクリルを指す。そして、上述した熱可塑性樹脂は、１種類を単独で用いてもよいし、２種類以上を混合して用いてもよい。
【００２５】
（熱プレス装置）
そして、本発明の熱プレス装置は、複数の成形用キャビティが設けられた加圧面を含む金型を有する一対のプレス盤部を備えており、対向する一対の加圧面で被プレス材をプレスすることにより、成形用キャビティの形状に対応した形状の成形体が一回のプレスで複数得られるものである。
【００２６】
また、本発明の熱プレス装置は、一対のプレス盤部のうちの少なくとも一方、好ましくは両方が、加圧面を有する金型に加え、当該金型を加熱する加熱部と、金型と加熱部との間に位置する熱伝導調節部とを更に備えている。そして、熱伝導調節部は、平面視中央部が、少なくとも１層の熱伝導層を有しており、また、平面視端部が、厚み方向の熱伝導率が互いに異なる少なくとも２層の熱伝導層を有している。更に、熱伝導調節部は、平面視端部が平面視中央部よりも厚み方向の熱伝導率が高くなるように構成されている。
【００２７】
ここで、通常、熱プレス装置では、加熱部を用いて金型を加熱した際に、加圧面に温度分布が生じ易く、特に加圧面の端部は中央部よりも温度が低くなり易い。そして、この傾向は、加熱部と金型との間の距離が平面視中央部において平面視端部よりも短い場合、即ち、金型と加熱部との間に位置する熱伝導調節部の厚みが、平面視中央部において平面視端部よりも薄い場合に特に顕著である。しかし、本発明の熱プレス装置は、平面視端部が平面視中央部よりも厚み方向の熱伝導率が高くなるように構成された熱伝導調節部を加熱部と金型との間に備えているので、加圧面に温度分布が生じるのを抑制することができる。また、本発明の熱プレス装置では、熱伝導調節部の平面視端部を熱伝導率が互いに異なる２層以上の熱伝導層の積層体としているので、熱伝導率を細かく調整することができる。従って、本発明の熱プレス装置によれば、加圧面に複数の成形用キャビティを設け、１回のプレスで複数の成形体を同時に形成し得るようにした場合であっても、成形体にバラつきが発生するのを良好に抑制することができる。
【００２８】
なお、加熱部としては、金型を加熱することが可能であれば特に限定されることなく、例えば輻射加熱方式、誘導加熱方式などの任意の加熱方式の加熱部を用いることができる。中でも、昇温速度の観点から誘導加熱方式が好ましい。
【００２９】
また、熱伝導調節部を構成する熱伝導層としては、特に限定されることなく、例えば、空気層、金属層、樹脂層、断熱層などを用いることができる。なお、金属層の金属としては、合金、ステンレス鋼、アルミニウム、銅などを用いることができる。また、樹脂層の樹脂としては、ポリイミド、ポリテトラフルオロエチレン等を用いることができる。更に、断熱層としては、繊維シートの空隙にシリカエアロゲルを埋め込んでなる断熱シート等を用いることができる。
【００３０】
そして、熱伝導調節部において、平面視端部よりも中央側に位置する平面視中央部は、少なくとも１層、好ましくは１層または２層の熱伝導層で形成される。また、通常、平面視中央部を構成する熱伝導層の数は、平面視端部を構成する熱伝導層の数よりも少ない。
【００３１】
また、熱伝導調節部において、平面視端部は、例えば、加圧面の端縁から当該端縁に直交する方向（内方）に向かって、当該端縁と、加圧面中心を通って当該端縁と平行な仮想線との間の最短距離の２／３以下の範囲に対向する部分である。そして、平面視端部は、少なくとも２層、好ましくは２層または３層の熱伝導層で形成される。２層以上の熱伝導層の積層体とすれば、平面視端部の熱伝導率を細かく調整することができる。
更に、平面視端部は、厚み方向の熱伝導率が平面視中央部よりも高い。
なお、熱伝導調節部において、平面視端部の厚みは、平面視中央部の厚みよりも例えば１０μｍ以上１０００μｍ以下の範囲で厚くし得る。ここで、平面視端部と平面視中央部との厚みの差は、例えば金型の固定法や金型の成型法などに起因して生じ得る。
【００３２】
そして、成形体にバラつきが発生するのを更に良好に抑制する観点からは、平面視端部を構成する熱伝導層のうち、厚み方向の熱伝導率が最も高い熱伝導層（以下、「高熱伝導層」と称することがある。）の厚み方向の熱伝導率は、他の全ての熱伝導層（平面視中央部に位置する熱伝導層および平面視端部に位置する熱伝導層）の厚み方向の熱伝導率の平均値よりも０．５Ｗ／ｍ・Ｋ以上高いことが好ましく、５Ｗ／ｍ・Ｋ以上高いことがより好ましい。
【００３３】
また、平面視端部において、高熱伝導層の引張弾性率は、２．５ＧＰａ以上であることが好ましく、３ＧＰａ以上であることがより好ましい。引張弾性率が上記下限値以上であれば、高熱伝導層が変形するのを抑制し、成形体にバラつきが発生するのを更に良好に抑制することができる。
【００３４】
なお、高熱伝導層の厚みは、特に限定されることなく、例えば５０μｍ以上であることが好ましく、１００μｍ以上であることがより好ましく、１５００μｍ以下であることが好ましく、１３００μｍ以下であることがより好ましく、１０００μｍ以下であることが更に好ましい。高熱伝導層の厚みが上記下限値以上であれば、熱による変形を抑制できる。また、高熱伝導層の厚みが上記上限値以下であれば、高熱伝導層自体の厚み精度を高める事ができる。
また、平面視端部における高熱伝導層以外の熱伝導層の厚みは、特に限定されることなく、例えば５μｍ以上であることが好ましく、１０μｍ以上であることがより好ましく、１５μｍ以上であることが更に好ましく、１５００μｍ以下であることが好ましく、１０００μｍ以下であることがより好ましく、５００μｍ以下であることが更に好ましい。平面視端部における高熱伝導層以外の熱伝導層の厚みが上記下限値以上であれば、熱伝導率を細かく調整できる。また、平面視端部における高熱伝導層以外の熱伝導層の厚みが上記上限値以下であれば、高熱伝導層以外の熱伝導層自体の厚み精度を高める事ができる。
更に、平面視端部における全熱伝導層の厚みの合計に対する高熱伝導層の厚みの割合は、特に限定されることなく、例えば１０％以上であることが好ましく、２０％以上であることがより好ましく、９９％以下であることが好ましく、９８％以下であることがより好ましい。高熱伝導層の厚みの割合が上記下限値以上であれば、短時間で熱を伝える事ができる。また、高熱伝導層の厚みの割合が上記上限値以下であれば、平面視端部の熱伝導率を細かく調整できる。
【００３５】
そして、上述した熱伝導層は、平面視中央部と平面視端部とでそれぞれ別々に設けられていてもよいし、少なくとも一部が平面視中央部および平面視端部に亘って設けられていてもよい。即ち、熱伝導調節部は、平面視中央部から平面視端部まで延在する共通熱伝導層を少なくとも１層有していてもよい。そして、共通熱伝導層を有する場合、平面視端部は、共通熱伝導層よりも厚み方向の熱伝導率が高い熱伝導層を少なくとも１層有することが好ましい。共通熱伝導層を設けると共に、共通熱伝導層よりも厚み方向の熱伝導率が高い熱伝導層を平面視端部に設ければ、成形体にバラつきが発生するのを更に良好に抑制することができる。
なお、低コスト且つ簡易な構造で熱伝導調節部を構成する観点からは、共通熱伝導層は空気層を含むことが好ましい。金型との間に共通熱伝導層として空気層が存在していれば、金型の位置を微調整する事が可能である。
【００３６】
ここで、上述した本発明の熱プレス装置の一例について、以下に図面を用いて更に詳細に説明する。
【００３７】
図１に示す熱プレス装置１００は、プレス方向（図１では上下方向）に移動可能に構成された可動プレス盤部１と、可動プレス盤部１に対向配置された固定プレス盤部２とを備えている。なお、この例では、可動プレス盤部１および固定プレス盤部２は、可動プレス盤部１が駆動機構４０を有している以外は同様の構成を有している。
【００３８】
そして、可動プレス盤部１および固定プレス盤部２は、それぞれ、符号５で示される領域内に複数の成形用キャビティ（図示せず）が設けられた加圧面１１を有する平板金型１０と、平板金型１０を加熱する加熱部としてのヒーター５０と、ヒーター５０を支持するテーブル２０と、ヒーター５０の外周側においてテーブル２０に平板金型１０を固定する固定具３０と、加圧面１１を有する平板金型１０とヒーター５０との間に位置する熱伝導調節部６０とを備えている。
【００３９】
ここで、熱伝導調節部６０は、図２（ａ）に平面図を示し、図２（ｂ）に厚さ方向の断面図を示すように、平板金型１０とヒーター５０との間に位置する空間内の、ヒーター５０上の平面視端部６０Ｂに対応する位置に、平板金型１０まで到達しない高さの金属層６１を高熱伝導層として配置してなる。即ち、熱伝導調節部６０は、平面視中央部６０Ａが１層の空気層６２よりなり、平面視端部６０Ｂがヒーター５０上に配置された金属層６１と空気層６２との積層体よりなる。そして、熱伝導調節部６０の厚み（図２（ｂ）では、平板金型１０とヒーター５０との間の上下方向に沿う距離）は、平面視中央部６０Ａが平面視端部６０Ｂよりも薄くなるようにされている。
なお、空気層６２は、平面視中央部６０Ａから平面視端部６０Ｂまで延在する共通熱伝導層である。
【００４０】
そして、熱プレス装置１００では、熱伝導調節部６０を設けているので、上述したようにして、成形体にバラつきが発生するのを良好に抑制することができる。
【００４１】
なお、熱プレス装置１００において、熱伝導調節部６０の構造は、図１および図２に示される構造に限定されるものではなく、例えば、図３および図４に示すような構造とすることもできる。また、高熱伝導層としては、金属層６１以外に樹脂層なども使用し得る。
【００４２】
ここで、図３（ａ）に示す熱伝導調節部６０は、平面視中央部６０Ａが１層の断熱層６３よりなる点以外は図１および図２に示す熱伝導調節部６０と同様の構成を有している。
【００４３】
また、図３（ｂ）に示す熱伝導調節部６０は、空気層６２に替えて断熱層６３を有する点以外は図１および図２に示す熱伝導調節部６０と同様の構成を有している。
【００４４】
更に、図３（ｃ）に示す熱伝導調節部６０は、平面視端部６０Ｂが、ヒーター５０上に配置された金属層６１と断熱層６３との積層体よりなる点以外は図１および図２に示す熱伝導調節部６０と同様の構成を有している。
【００４５】
また、図４（ａ）に示す熱伝導調節部６０は、平板金型１０とヒーター５０との間に位置する空間内の、ヒーター５０上の平面視端部６０Ｂに対応する位置に、高熱伝導層としての金属層６１と、断熱層６３とを平板金型１０まで到達しない高さで積層してなる。即ち、熱伝導調節部６０は、平面視中央部６０Ａが１層の空気層６２よりなり、平面視端部６０Ｂがヒーター５０上に配置された金属層６１と、断熱層６３と、空気層６２との積層体よりなる。
なお、空気層６２は、平面視中央部６０Ａから平面視端部６０Ｂまで延在する共通熱伝導層である。
【００４６】
更に、図４（ｂ）に示す熱伝導調節部６０は、平面視中央部６０Ａが１層の断熱層６３よりなり、断熱層６３が平面視中央部６０Ａから平面視端部６０Ｂまで延在する共通熱伝導層である点以外は図４（ａ）に示す熱伝導調節部６０と同様の構成を有している。
【００４７】
また、図４（ｃ）に示す熱伝導調節部６０は、ヒーター５０上の平面視中央部６０Ａに対応する位置に、平面視端部６０Ｂに配置された金属層６１および断熱層６３の合計厚みと等しい厚みの断熱層６３が配置されている点以外は図４（ａ）に示す熱伝導調節部６０と同様の構成を有している。
なお、断熱層６３および空気層６２は、平面視中央部６０Ａから平面視端部６０Ｂまで延在する共通熱伝導層である。
【００４８】
そして、図４（ｄ）に示す熱伝導調節部６０は、平面視中央部６０Ａが、平面視端部６０Ｂに設けられた金属層６１と同じ厚みの空気層６２と、断熱層６３との積層体よりなり、断熱層６３が平面視中央部６０Ａから平面視端部６０Ｂまで延在する共通熱伝導層である点以外は図４（ｂ）に示す熱伝導調節部６０と同様の構成を有している。
【００４９】
（成形体の製造方法）
また、本発明の成形体の製造方法は、本発明の熱プレス装置を用いて被プレス材を熱プレスし、複数の成形体を同時に成形する工程を含む。具体的には、本発明の成形体の製造方法は、加熱部を用いて金型を加熱する工程（Ａ）と、被プレス材を熱プレスして複数の成形体を同時に成形する工程（Ｂ）と、金型を冷却する工程（Ｃ）と、形成された成形体を離型する工程（Ｄ）とを含む。本発明の熱プレス装置を使用すれば、工程（Ａ）において加圧面を均一に加熱し、バラつきが抑制された成形体を効率的に製造することができる。
【００５０】
ここで、工程（Ａ）では、特に限定されることなく、被プレス材を金型により挟んだ状態で加熱を行ってもよい。また、工程（Ｂ）は、被プレス材を一対のプレス盤部の金型で加熱しながらプレスするための動作過程において、所定のプレス圧を金型に対して印加して被プレス材を熱プレスする期間を指す。
【００５１】
そして、工程（Ａ）では、被プレス材の軟化温度またはガラス転移温度を「Ｔ」として、金型を、好ましくは（Ｔ＋３０）℃以上、より好ましくは（Ｔ＋４０）℃以上、好ましくは（Ｔ＋７０）℃以下、より好ましくは（Ｔ＋６０）℃以下まで加熱する。金型の温度が上記下限値以上であれば、例えば透過型光学素子を成形した際に、得られる透過型光学素子における複屈折の発生を良好に抑制することができる。また、金型の温度が上記上限値以下であれば、効率的に成形体を製造することができる。
【００５２】
また、工程（Ａ）において被プレス材を金型により挟んだ状態で加熱する場合、プレス圧は、工程(Ｂ)におけるプレス圧よりも低いことが好ましい。より具体的には、例えば、工程（Ｂ）におけるプレス圧を１ＭＰａ以上１０ＭＰａ以下とした場合には、工程（Ａ）におけるプレス圧は１ＭＰａ未満でありうる。
そして、工程（Ａ）は、プレス圧を工程（Ｂ）におけるプレス圧に切り替える時点を終点とする。なお、工程（Ａ）では、工程（Ａ）の終点より前のタイミング（例えば、工程（Ａ）の終了時点の５０秒前の時点）で加熱が完了していてもよい。また、工程（Ａ）の時間は、１５０秒以下とすることが好ましい。
【００５３】
工程（Ｂ）におけるプレス圧力およびプレス時間は等に限定されることなく、用いる被プレス材の種類およびサイズ、目的とする成形体の形状および大きさ等に応じて、適宜決定することができる。例えば、プレス圧力は、１ＭＰａ以上１０ＭＰａ以下、プレス時間は１０秒以上１００秒以下とすることができる。
【００５４】
工程（Ｃ）では、金型を温度Ｔ℃（被プレス材の軟化温度またはガラス転移温度）以下の温度まで冷却して、成形体を冷却する。かかる工程を実施することで、得られる成形体の形状精度を高めることができる。なお、工程（Ｃ）の始点は、例えば、工程（Ｂ）の開始時点から所定時間経過後に、金型について金型を冷却するための温度制御を開始する時点、或いは、工程（Ｂ）の開始時点から所定時間経過後に、金型に対する熱入力を停止した時点であり得る。工程（Ｃ）の終点は、後述する金型冷却温度まで金型温度が下がった時点、或いは、かかる時点から所定時間（例えば、５０秒）経過した時点であり得る。
【００５５】
金型冷却温度は、被プレス材の軟化温度またはガラス転移温度（Ｔ℃）以下である必要があり、（Ｔ−１５）℃以下が好ましく、（Ｔ−３０）℃以下がより好ましい。また、金型冷却温度は、（Ｔ−８０）℃以上であることが好ましく、（Ｔ−７５）℃以上であることがより好ましい。金型冷却温度が上記上限値以下であれば、後述する工程（Ｄ）にて、離型し易く、得られる成形体の形状精度を効果的に高めることができる。また、金型冷却温度が上記下限値以上であれば、成形体の製造効率を一層高めることができる。
【００５６】
金型冷却時間および金型冷却速度等は、特に限定されることなく、被プレス材の種類およびサイズ、目的とする成形体の形状および大きさ等に応じて、適宜決定することができる。例えば、金型冷却時間は、１０秒以上１００秒以下とすることができ、金型冷却速度は、５０℃／分以上３００℃／分以下とすることができる。
【００５７】
工程（Ｄ）では、工程（Ｃ）の後に、熱プレス後の被プレス材（成形物）を一対の金型から離型するにあたり、好ましくは成形物に対して張力をかけながら離型して、複数の成形体を含む成形物を得る。「一対の金型から離型するにあたり」とは、工程（Ｃ）を完了させ、一対の金型を開き始める時点を意味する。かかる時点において、成形物に対して張力がかかった状態とすることによって、離型時に成形体の歪みが生じることを抑制して、得られる成形体の形状精度を高めることができる。ここで、張力は、被プレス材の搬送方向に沿う方向の力として作用させることが好ましい。そして、張力の大きさは、所謂、ロール・ツー・ロールの製造方式を採用した場合において、被プレス材を巻き取るための巻取りロールを少なくとも用いることにより制御されることが好ましい。工程（Ｄ）にて張力を制御する際に巻取りロールを用いることで、一層効率的に成形体を製造することができるからである。
さらに、工程（Ｄ）のみならず、上述した工程（Ａ）以降、工程（Ｄ）を開始する時点までの各段階において、被プレス材に対して継続的または断続的に張力がかけられていることが好ましい。得られる成形体の形状精度を一層高めることができるからである。勿論、上記期間以外に行う他の工程においても、成形体に対して張力がかけられていても良い。
【００５８】
なお、本発明の成形体の製造方法では、上述した工程（Ａ）〜（Ｄ）を繰り返し実施して成形体を連続的に製造することが好ましい。工程（Ａ）〜（Ｄ）を繰り返し実施すれば、成形体を量産することができる。
【００５９】
ここで、成形体を連続的に製造する場合、生産性を更に高める観点からは、工程（Ｂ）間の間隔を３００秒以下とすることが好ましく、２５０秒以下とすることがより好ましい。なお、工程（Ｂ）間の間隔を短くした場合、工程（Ａ）において金型を加熱した際に加圧面に温度分布が生じ易いが、上述した本発明の熱プレス装置を使用すれば、工程（Ｂ）間の間隔を３００秒以下にした場合であっても、成形体にバラつきが発生するのを良好に抑制することができる。
【００６０】
また、成形体を連続的に製造する場合、被プレス材をロール・ツー・ロール方式で供給することが好ましい。巻き出しロールから繰り出された被プレス材を一対のプレス盤部で熱プレスした後、形成された成形体を分離する前または後に巻取りロールで巻き取れば、成形体を効率的に連続製造することができる。
【００６１】
以上、本発明の熱プレス装置および成形体の製造方法について説明したが、本発明の熱プレス装置および成形体の製造方法は、上述した内容に限定されるものではない。
【実施例】
【００６２】
以下、実施例および比較例を挙げて、本発明をさらに詳細に説明する。なお、本発明はこれらの例に何ら限定されるものではない。
実施例および比較例において、各種評価は以下の方法で行った。
【００６３】
（１）熱可塑性樹脂のガラス転移温度
熱可塑性樹脂のガラス転移温度（Ｔｇ）は、示差走査熱量分析計（ＳＩＩナノテクノロジー社製、「ＤＳＣ６２２０」）を用いて、ＪＩＳ Ｋ６９１１に基づき昇温速度１０℃／分の条件で測定した。
（２）熱可塑性樹脂フィルムおよび熱伝導層の厚み
スナップゲージ（ミツトヨ製）を用いて、熱可塑性樹脂フィルムおよび熱伝導層の任意の５箇所の厚みを測定し、平均値を熱可塑性樹脂フィルムおよび熱伝導層の厚みとした。但し、熱伝導層が空気層の場合は、空気層にシックネスゲージを差し込み、厚みを測定した。
（３）熱伝導率
熱伝導率が１０Ｗ／ｍ・Ｋ以下のものは、ＪＩＳ Ｒ２６１６に準拠して測定し、１０Ｗ／ｍ・Ｋ超のものは、ＪＩＳ Ｒ１６１１に準拠して測定した。
（４）熱伝導層の引張弾性率
樹脂製の熱伝導層は、ＪＩＳ Ｋ７１２７に準拠して測定した。また、金属製の熱伝導層は、ＪＩＳ Ｚ２２４１に準拠して測定した。
（５）光学レンズの厚み精度(中央と端部のレンズ中央厚みの差）
加圧面の中央付近で形成された光学レンズ７個と、中央から５０ｍｍ以上離れた端部付近の光学レンズ７個とを任意にサンプリングし、形状測定装置（パナソニック社製、ＵＡ３Ｐ）にてそれぞれの光学レンズ中央の厚みを測定し、下記式にて光学レンズの厚み精度Ｙを求めた。Ｙの値が小さいほど、厚み精度に優れていることを示す。
【数１】
2020121333.tif 000003
（６）光学レンズの上下中心位置精度
加圧面の中央付近で形成された光学レンズ７個と、中央から５０ｍｍ以上離れた端部付近の光学レンズ７個とを任意にサンプリングし、形状測定装置（パナソニック社製、ＵＡ３Ｐ）にてそれぞれの光学レンズの上面と下面の中心位置の差を測定した。そして、１４個の光学レンズの標準偏差を光学レンズ上下中心位置精度とした。標準偏差の値が小さいほど、上下中心位置精度が優れていることを示す。
（７）熱伝導層の耐久性
５０回連続でプレスした後の熱伝導層の厚みを測定し、プレス前の熱伝導層の厚みに対しての変化率（＝｛｜プレス後の厚み−プレス前の厚み｜／プレス前の厚み｝×１００％）を求め、下記基準にて評価した。変化率が小さいほど、熱伝導層が耐久性に優れていることを示す。
Ａ：変化率が５％以下
Ｂ：変化率が５％超５０％以下
Ｃ：変化率が５０％超
（８）加圧面の温度分布
Ｋ型熱電対（理化工業製、ＳＴ−５６）を準備し、金型／ポリイミドテープ／Ｋ型熱電対／シリコンシート／ポリイミドテープの構成にして、金型表面（加圧面）の温度を測定した。測定位置は、加圧面中央と、金型の４辺から１００ｍｍ内側の端部４か所の合計５箇所である。
【００６４】
（実施例１）
シクロオレフィン系樹脂であるZEONEX E48R（ガラス転移温度１３９℃、日本ゼオン（株）製）のペレットを１００℃で５時間乾燥した後、単軸の押出し機に供給した。樹脂は押出し機内で溶融された後、ポリマーパイプおよびポリマーフィルターを経て、Ｔダイからキャスティングドラム上にシート状に押出されて冷却され、厚み４００μｍ、幅３００ｍｍの熱可塑性樹脂フィルム（被プレス材）のロールを得た。
得られた熱可塑性樹脂フィルムのロールと、図１および２に示した熱プレス装置とを使用し、ロール・ツー・ロール方式で光学レンズを製造した。なお、ヒーターとしては、誘導加熱方式のヒーターを用いた。また、使用した熱プレス装置の熱伝導調節部の厚み（ヒーターと平板金型との間の距離）は、平面視中央部が２２３μｍであり、平面視端部（加圧面の各端縁の中央から１００ｍｍ内側に入った位置（４箇所）の平均値）が７４０μｍであった。更に、平面視端部の金属層（高熱伝導層）としては、厚さ６００μｍ、幅２００ｍｍの四角環状のＳＴＡＶＡＸ板（熱伝導率：２０Ｗ／ｍ・Ｋ、引張弾性率：１８０ＧＰａ)を使用した。また、平板金型としては、表面がＮｉ系めっきされており、直径５ｍｍの光学レンズ（凹凸レンズ）を形成する成形用キャビティ（最浅部の深さ：３００μｍ、最深部の深さ：６６０μｍ）を加圧面に２４０個有するものを使用した。
具体的には、まず、ヒーターの設定温度を１９０℃にして平板金型を加熱し、１２０秒後に、加圧面について、中央と、各辺の中央から１００ｍｍ内側の４箇所（端部Ａ〜Ｄ）との合計５箇所の温度を測定した。結果を表１に示す。
次に、搬送方向（フィルムの長手方向に沿う方向）に張力をかけた状態の熱可塑性樹脂フィルムを所定位置まで搬送した。そして、９０℃の状態で上記一対の平板金型により熱可塑性樹脂フィルムを挟み込み（プレス圧：１ｋＮ）、その状態を維持したまま、１９０℃まで平板金型を加熱した（工程（Ａ））。そして、一対の平板金型を用いてプレス圧６ｋＮで熱可塑性樹脂フィルムを熱プレスして、成形物としての熱プレスフィルムを得た（工程（Ｂ））。さらに、熱プレスフィルムをプレスしたままの状態で、一対の平板金型を９０℃まで冷却して、金型間に挟まれた状態の熱プレスフィルムを冷却した（工程（Ｃ））。その後、平板金型を開いて金型の冷却を終了し、得られた成形フィルムを離型した（工程（Ｄ））。そして、得られた成形フィルムについて、丸刃での打ち抜きを実施して成形体としての光学レンズを得た。搬送を開始してから離型を完了するまでに要した時間（工程（Ａ）〜工程（Ｄ）の実施に要するサイクルタイム）は、２４０秒であり、工程（Ａ）に要した時間は１２０秒であり、熱プレス（工程（Ｂ））に要した時間は３０秒であった。得られた光学レンズについて、上記に従って各種測定および評価を行った。結果を表１に示す。
【００６５】
（実施例２）
平面視端部の金属層として、ＳＴＡＶＡＸ板に替えて厚さ５５０μｍ、幅２００ｍｍの四角環状のアルミニウム板（熱伝導率：２３６Ｗ／ｍ・Ｋ、引張弾性率：６９ＧＰａ）を使用した以外は実施例１と同様にして光学レンズを製造し、各種評価を行った。結果を表１に示す。
【００６６】
（実施例３）
平面視端部の金属層として、ＳＴＡＶＡＸ板に替えて厚さ６００μｍ、幅２００ｍｍの四角環状の銅板（熱伝導率：３９８Ｗ／ｍ・Ｋ、引張弾性率：１１７ＧＰａ）を使用した以外は実施例１と同様にして光学レンズを製造し、各種評価を行った。結果を表１に示す。
【００６７】
（実施例４）
平面視端部の金属層として、ＳＴＡＶＡＸ板に替えて厚さ６００μｍ、幅２００ｍｍの四角環状のＳＵＳ３０４板（熱伝導率：１６．７Ｗ／ｍ・Ｋ、引張弾性率：１９７ＧＰａ）を使用し、熱可塑性樹脂フィルムを枚葉で供給した以外は実施例１と同様にして光学レンズを製造し、各種評価を行った。結果を表１に示す。なお、熱可塑性樹脂フィルムの供給を開始してから離型を完了するまでに要した時間（サイクルタイム）は、６００秒であった。
【００６８】
（実施例５）
厚さが１２５μｍ、７５μｍおよび２５μｍのポリイミドフィルム（東レ・デュポン製、カプトン）を準備した。そして、厚さ１２５μｍのポリイミドフィルム５枚、厚さ７５μｍのポリイミドフィルム１枚および厚さ２５μｍのポリイミドフィルム１枚を積層し、厚さ７２５μｍ、幅２００ｍｍの四角環状のポリイミド板（熱伝導率：０．１６Ｗ／ｍ・Ｋ、引張弾性率：３．３ＧＰａ)を作製した。
そして、高熱伝導層として金属層に替えて上記ポリイミド板よりなる樹脂層を使用した以外は実施例１と同様にして光学レンズを製造し、各種評価を行った。結果を表１に示す。
【００６９】
（実施例６）
厚さが１００μｍのポリテトラフルオロエチレンフィルム（フロンケミカル製、ネオフロンＦＥＰフィルム）７枚を積層し、厚さ７００μｍ、幅２００ｍｍの四角環状のＰＴＦＥ板（熱伝導率：０．２３Ｗ／ｍ・Ｋ、引張弾性率：０．５ＧＰａ)を作製した。
そして、高熱伝導層として金属層に替えて上記ＰＴＦＥ板よりなる樹脂層を使用した以外は実施例１と同様にして光学レンズを製造し、各種評価を行った。結果を表１に示す。
【００７０】
（実施例７）
使用した熱プレス装置の熱伝導調節部の構造を図３（ａ）に示す構造とし、熱伝導調節部の平面視中央部の厚みを２００μｍとし、平面視端部の厚みを７２０μｍにした以外は実施例１と同様にして光学レンズを製造し、各種評価を行った。結果を表１に示す。
なお、平面視中央部の断熱層としては、厚さ１００μｍの断熱シート（パナソニック製、NASBIS）２枚を積層して形成した厚さ２００μｍの断熱板（熱伝導率：０．０２Ｗ／ｍ・Ｋ)を使用し、平面視端部の金属層としては実施例１と同じＳＴＡＶＡＸ板を用いた。
【００７１】
（比較例１）
平面視端部に高熱伝導層としての金属層を配置しなかった（即ち、熱伝導調節部を１つの空気層のみで構成した）以外は実施例１と同様にして光学レンズを製造し、各種評価を行った。結果を表１に示す。
【００７２】
【表１】
2020121333.tif 000004
【００７３】
表１より、所定の熱伝導調節部を有する熱プレス装置を用いた実施例１〜７では、空気層のみからなる熱伝導調節部を有する熱プレス装置を用いた比較例１と比較し、バラつきが抑制された成形体を効率的に製造し得ることが分かる。
【産業上の利用可能性】
【００７４】
本発明によれば、複数の成形体を同時に形成した際に得られる成形体にバラつきが発生するのを良好に抑制し得る熱プレス装置を提供することができる。
また、本発明によれば、バラつきが抑制された成形体を効率的に製造することができる。
【符号の説明】
【００７５】
１  可動プレス盤部
２  固定プレス盤部
４  駆動機構
１０  平板金型
１１  加圧面
２０  テーブル
３０  固定具
５０  ヒーター
６０  熱伝導調節部
６０Ａ  平面視中央部
６０Ｂ  平面視端部
６１  金属層
６２  空気層
６３  断熱層
１００  熱プレス装置
【図１】
2020121333.tif 000005
【図２】
2020121333.tif 000006
【図３】
2020121333.tif 000007
【図４】
2020121333.tif 000008